(57)【要約】  本願発明は、低放出ガス含量のポリアリーレンスルフィド樹脂組成物に関し、前記組成物は、ポリアリーレンスルフィドおよびシラン変性エポキシ樹脂を含む。本願発明のポリアリーレンスルフィド樹脂組成物は、低放出ガス含量と同時に、優れた抗張力および金属接着強度を示し、そのため、成形の正確性が求められる製品の製造のための樹脂として好ましく用い得る。
2018505294.tif 000002
【特許請求の範囲】
【請求項１】
ポリアリーレンスルフィド；および式１のシラン変性エポキシ樹脂を含み、ガス放出の量が３００ｐｐｍ以下である樹脂組成物：
【化１】
2018505294.tif 000008
ここで、
Ｒ１は、水素またはＣ１−６アルキルであり；
Ｒ２は、エポキシ、アミノ、メルカプト、ビニル、およびそれらの組合せからなる群から選択され；および
ｎは０〜１００の整数である。
【請求項２】
前記シラン変性エポキシ樹脂は、組成物総量の０．５〜１０重量％の量で含まれている、請求項１に記載の組成物。
【請求項３】
エラストマー、フィラー、緩衝材、接着性増強剤、安定剤、顔料、およびそれらの組合せからなる群から選択される成分をさらに含む、請求項１に記載の組成物。
【請求項４】
前記エラストマーが、ポリ塩化ビニルエラストマー、ポリオレフィンエラストマー、ポリウレタンエラストマー、ポリエステルエラストマー、ポリアミドエラストマー、ポリブタジエンエラストマー、グリシジルメタクリレートおよびメチルアクリルエステルのターポリマー、ならびにそれらの組合せからなる群から選択される熱可塑性エラストマーである、請求項３に記載の組成物。
【請求項５】
前記フィラーが、ガラス繊維、炭素繊維、硼素繊維、ガラスビーズ、ガラス片、タルク、および炭酸カルシウムからなる群から選択される少なくとも１種の有機または無機フィラーである、請求項３に記載の組成物。
【請求項６】
前記ガラス繊維が、ウレタン／エポキシシラン処理されたガラス繊維、ウレタン／アミノシラン処理されたガラス繊維、およびそれらの組合せからなる群から選択される、請求項５に記載の組成物。
【請求項７】
前記顔料が、二酸化チタン（ＴｉＯ２）、カーボンブラック、およびそれらの組合せからなる群から選択される有機または無機顔料である、請求項３に記載の組成物。
【請求項８】
前記顔料が、組成物総量の０．１〜１０重量％の量で含まれている、請求項３に記載の組成物。
【請求項９】
ＡＳＴＭ  Ｄ  ６３８により測定したときに５０〜１５０ＭＰａの抗張力を有する、請求項１に記載の組成物。
【請求項１０】
ＡＳＴＭ  Ｄ  ３１６３により測定したときに２５ＭＰａ以上の金属への接着強度を有する、請求項１に記載の組成物。
【発明の詳細な説明】
【技術分野】
【０００１】
本願発明は、ガス放出の量が少ない、改善された金属との接着性を有するポリアリーレンスルフィド組成物に関する。
【背景技術】
【０００２】
最近、代表的なエンジニアプラスチックであるポリアリーレンスルフィドの、高温および腐食性の環境において使用される種々の電子物品および製品における用途に対する需要が、その高耐熱性、耐薬品性、耐炎性、および電気絶縁性のために、増大しつつある。
【０００３】
ポリフェニレンスルフィド（以降、「ＰＰＳ」と略する）は、唯一の商業的に利用可能なポリアリーレンスルフィドである。ＰＰＳは、その優れた機械的、電気的、および熱的特性、および耐薬品性のため、建築もしくは自動車用品の主要部品および電気もしくは電子デバイスに広く用いられている。
【０００４】
商業的にＰＰＳを生産する主なプロセスは、Ｎ−メチルピロリドンのような極性有機溶媒中でのｐ−ジクロロベンゼン（以降、「ｐＤＣＢ」と略する）および硫化ナトリウムの溶液重合である。これは、マッカラム（Ｍａｃａｌｌｕｍ）法として知られている。
【０００５】
しかし、ポリアリーレンスルフィドがマッカラム法により製造される場合、硫化ナトリウム等を用いた溶液重合は、塩形態の副産物を生成し得、これは、そのような塩形態の副産物を除去するための洗浄または乾燥等の工程、および余計な有機溶媒を必要とする。さらに、マッカラム法により製造されたポリアリーレンスルフィドは粉末形態であり、これは以降の工程を不便なものとし、その作業性を損なう（米国特許第２，５１３，１８８号および２，５８３，９４１号を参照）。
【０００６】
上記の課題を解決するため、ＰＰＳ等のポリアリーレンスルフィドを、ジヨード芳香族化合物および硫黄元素を含む反応物質の溶融重合により製造することが提案された。この方法は、ポリアリーレンスルフィドの製造において、塩形態の副産物を生ぜず、有機溶媒も使用しないため、それらの副産物や有機溶媒の除去のための別個の工程を必要としない。さらに、最終的に得られるポリアリーレンスルフィドはペレット形態であり、これは、以降の工程を簡便なものとし、その作業性を改善する。
【０００７】
一方、従来のＰＰＳは、射出成型におけるフローフロントにおいて多くのガス（すなわち、低分子量のオリゴマー）の放出が生じ、これがＰＰＳが金属に接着した場合に金属表面の微小孔が埋められることを妨げるため、金属への接着が不十分であるという課題を有していた。ＰＰＳの金属への接着を改善するための代替案として、ＰＰＳを、極性基を含むポリオレフィンおよび相溶化剤と混合することにより製造された樹脂組成物が提案された。しかし、そのような混合物またはオリゴマーの使用は、ＰＰＳの機械的特性を損ないＰＰＳの熱的特性を弱めることが見い出された。
【０００８】
したがって、フローフロントでのガス放出量が減少した、従来の金属接着プラスチックにおける基本的課題である優れた金属への接着特性を有するＰＰＳ組成物の開発が求められていた。
【発明の開示】
【技術的課題】
【０００９】
本願発明の目的は、フローフロントでのガス放出量が少ない、金属への優れた接着特性を有するポリアリーレンスルフィド組成物を提供することである。
【課題解決手段】
【００１０】
本願発明は、ポリアリーレンスルフィド；および式１のシラン変性エポキシ樹脂を含み、ガス放出の量が３００ｐｐｍ以下である樹脂組成物を提供する：
【００１１】
【化１】
2018505294.tif 000003
【００１２】
ここで
Ｒ１は、水素またはＣ１−６アルキルであり；
Ｒ２は、エポキシ、アミノ、メルカプト、ビニル、およびそれらの組合せからなる群から選択され；および
ｎは０〜１００の整数である。
【本願発明の有利な効果】
【００１３】
本願発明によるポリアリーレンスルフィド樹脂組成物は、ＰＰＳ特有の優れた機械的および熱的特性を損なうことなく、ガス放出量か少なく、金属への優れた接着特性を有し；したがって、射出インサート成形により一体的に形成される電子部品および自動車部品を含む種々の用途に用いることができる。
【図面の簡単な説明】
【００１４】
【図１】図１は、金属への接着強度を試験するための、本願発明の樹脂組成物を用いた試験片の製造プロセスを示す部分的概略図である。
【本願発明を実施するための最良の態様】
【００１５】
本願発明は、ポリアリーレンスルフィド；および式１のシラン変性エポキシ樹脂を含み、ガス放出の量が３００ｐｐｍ以下である樹脂組成物を提供する。
【００１６】
【化２】
2018505294.tif 000004
【００１７】
ここで、
Ｒ１は、水素またはＣ１−６アルキルであり；
Ｒ２は、エポキシ、アミノ、メルカプト、ビニル、およびそれらの組合せからなる群から選択され；および
ｎは０〜１００の整数である。
【００１８】
本願発明の樹脂組成物は、ガス放出の量が３００ｐｐｍ以下、好ましくは１５０〜３００ｐｐｍであるという特徴を有する。
【００１９】
以降、本願発明の組成物の成分について詳細に述べる。
【００２０】
本願発明の樹脂組成物は、ポリアリーレンスルフィドを含む。
【００２１】
ポリアリーレンスルフィドは、組成物総量の２０〜８５重量％、好ましくは３０〜８０重量％含まれていてよい。ポリアリーレンスルフィドの量が２０重量％以上である場合、抗張力等の機械的強度は減少しない。さらに、前記量が８５重量％以下である場合、金属への接着効果は優れたものとなる。
【００２２】
ポリアリーレンスルフィドは、アリーレンスルフィド繰り返し単位およびアリーレンジスルフィド繰り返し単位を含み、アリーレンスルフィド繰り返し単位のアリーレンジスルフィド繰り返し単位に対する重量比は、１：０．０００１〜１：０．５の範囲にある。
【００２３】
アリーレンスルフィド繰り返し単位は、ポリアリーレンスルフィド総重量の９５〜９９．９９重量％含まれていてよく、アリーレンジスルフィド繰り返し単位は、ポリアリーレンスルフィド総重量の０．０１〜５重量％含まれていてよい。
【００２４】
ポリアリーレンスルフィドは、３，０００〜１，０００，０００の数平均分子量および２.０〜４．０の多分散性（これは重量平均分子量の数平均分子量に対する比と定義される）を有していてよく、これは比較的狭い分散性を示す。
【００２５】
ポリアリーレンスルフィドは、２７０〜２９０℃、好ましくは２７５〜２８５℃、例えば約２８０℃の融点を有していてよい。さらに、回転円盤式粘度計で融点＋２０℃の温度で計測された溶融粘度は、１００〜５，０００ポアズ、好ましくは５００〜３，０００ポアズ、例えば約２，０００ポアズである。
【００２６】
本願発明において用いられるポリアリーレンスルフィドは、所定量のアリーレンジスルフィド繰り返し単位を含んでいるため、同一の分子量を有するがアリーレンスルフィド繰り返し単位のみからなるポリアリーレンスルフィドの融点よりも低い融点を有することができ、これは、処理温度を低下させ、成形工程において副産物として発生するガス放出の量を減少させる。さらに、最終的に生産されたポリアリーレンスルフィドは、優れた物理的特性を有する。
【００２７】
ポリアリーレンスルフィドは、上述の特性を満たす限り特に限定されない。例えば、ポリアリーレンスルフィドは溶液重合により製造してもよい。さらに、上述の特性を満たすポリアリーレンスルフィドは、金属への樹脂組成物の接着を改善する。
【００２８】
特に、ポリアリーレンスルフィドは、韓国公開特許第２０１１−０１０２２２６号公報により開示された方法により製造してもよい。この方法は、例えば、（ａ）ジヨード芳香族化合物および硫黄化合物を含む反応物質の重合反応を実施し；および（ｂ）前記重合反応の間に、さらに、反応物質に含まれる硫黄化合物１００重量部に対して、硫黄化合物を０．１〜２０重量部の量添加する工程を含んでよい。
【００２９】
上記の方法では、重合反応の間に小量の硫黄化合物がさらに添加されるため、ジスルフィド型結合がポリマーにおいて形成され得る。ジスルフィド型結合は、硫黄交換反応において継続的に関与し、この反応は、ポリアリーレンスルフィドに含まれるポリマー鎖との平衡反応であり、それにより、ポリアリーレンスルフィドに含まれるポリマー鎖の分子量を均一化する。特に、反応物質の重合の程度は、硫黄交換反応の平衡反応により一般的に均一化される；したがって、過度に大きなまたは小さな分子量のポリアリーレンスルフィドポリマー鎖の形成は抑制される。
【００３０】
ジヨード芳香族化合物および硫黄化合物を含む反応物質は、重合工程の前に溶融ブレンドされてよい。ジヨード芳香族化合物は、重合前に供給される硫黄化合物の１００重量部に対して、１，０００〜１，４００重量部の量で用いてよい。
【００３１】
重合反応の工程において、１〜２０重量部の重合停止剤が、反応物質に供給される硫黄化合物１００重量部に対して添加されてよい。重合停止剤は、製造されるポリマー中に含まれるヨード基を除去することにより重合を停止させる限り、特に限定はされない。重合停止剤としては、ジフェニルスルフィド、ジフェニルエーテル、ビフェニル（またはジフェニル）ベンゾフェノン、ジベンゾチアジルジスルフィド、モノヨウ化アリール化合物、ベンゾチアゾール、ベンゾチアゾールスルフェンアミド、チウラム、チジチオカルバメート、およびジフェニルジスルフィドからなる群から選択される少なくとも１種を使用してよい。
【００３２】
ポリアリーレンスルフィドの重合反応において使用し得るジヨード芳香族化合物は、ジヨードベンゼン（ＤＩＢ）、ジヨードナフタレン、ジヨードビフェニル、ジヨードビスフェノール、およびジヨードベンゾフェノンからなる群から選択される少なくとも１種であるが、それに限定されない。
【００３３】
重合反応のための条件は、ジヨード芳香族化合物の硫黄化合物との反応が開始され得る限り特に限定されない。好ましくは、重合は、昇温および減圧という反応条件において実施され得る。特に、当初の反応条件の温度１８０〜２５０℃および圧力５０〜４５０Ｔｏｒｒから、最終反応条件の温度２７０〜３５０℃および圧力０．００１〜２０Ｔｏｒｒへと、温度は昇温され圧力は減圧される。反応は、１〜３０時間実施してよい。
【００３４】
一方、本願発明の樹脂組成物は、シラン変性エポキシ樹脂を含む。
【００３５】
シラン変性エポキシ樹脂は、ビスフェノール、好ましくはビスフェノールＡまたはビスフェノールＦ等を含んでよく、例えば、以下の式１により代表されることができる。
【００３６】
【化３】
2018505294.tif 000005
【００３７】
ここで、
Ｒ１は、水素またはＣ１−６アルキルであり；
Ｒ２は、エポキシ、アミノ、メルカプト、ビニル、およびそれらの組合せからなる群から選択され；および
ｎは０〜１００の整数である。
【００３８】
好ましくは、Ｒ１は、水素またはメチルであり；Ｒ２は、エポキシまたはアミノであり；およびｎは１〜１００の整数である。
【００３９】
シラン変性エポキシ樹脂は、組成物の総量に対して、０．５〜１０重量％、好ましくは１〜８重量％含まれてよい。シラン変性エポキシ樹脂の量が０．５重量％以上の場合、金属への接着強度は良好となる。さらに、その量が１０重量％以下の場合、機械的強度は損なわれない。
【００４０】
本願発明によれば、シラン変性エポキシ樹脂の添加は、樹脂組成物に、従来のＰＰＳ樹脂組成物が有していなかった優れた金属への接着特性を付与することができる。
【００４１】
本願発明の樹脂組成物は、さらに、エラストマー、フィラー、緩衝材、接着性増強剤、安定剤、顔料、およびそれらの組合せからなる群から選択される成分を含んでよい。
【００４２】
エラストマーとして、ポリ塩化ビニルエラストマー、ポリオレフィンエラストマー、ポリウレタンエラストマー、ポリエステルエラストマー、ポリアミドエラストマー、ポリブタジエンエラストマー、グリシジルメタクリレートおよびメチルアクリルエステル（ｍｅｔｈｙｌ  ａｃｒｙｌ  ｅｓｔｅｒ）のターポリマー、並びにそれらの組合せからなる群から選択される熱可塑性エラストマーが使用できる。好ましいエラストマーは、グリシジルメタクリレートおよびメチルアクリルエステルのターポリマーである。
【００４３】
エラストマーは、樹脂組成物の総量に基づき１〜１５重量％、好ましくは３〜１０重量％含まれていてよい。前記エラストマーの本願発明の樹脂組成物への添加は、ＰＰＳに強度を与えることができ、そうでない場合には金属への接着後の温度変化により生じ得る、樹脂と金属との間の界面の分離を防ぐ。
【００４４】
フィラーとしては、ガラス繊維、炭素繊維、硼素繊維、ガラスビーズ、ガラス片、タルク、および炭酸カルシウムからなる群から選択される、少なくとも１種の有機または無機フィラーを用いることができる。好ましいフィラーは、ガラス繊維である。前記フィラーは、粉末または薄片の形態であり得るが、それに限定されない。
【００４５】
フィラーとして用いられるガラス繊維は、ウレタン／エポキシシラン処理されたガラス繊維、ウレタン／アミノシラン処理されたガラス繊維、およびそれらの組合せからなる群から選択され得る。好ましいガラス繊維は、ウレタン／エポキシシラン処理されたガラス繊維またはウレタン／アミノシラン処理されたガラス繊維であってよい。
【００４６】
フィラーは、樹脂組成物の総量に基づいて、５〜５０重量％、好ましくは１０〜４０重量％含まれていてよい。
【００４７】
顔料としては、本技術分野において知られている従来の有機または無機顔料、例えば、二酸化チタン（ＴｉＯ２）、カーボンブラック、およびそれらの組合せからなる群から選択される有機または無機顔料を用いることができる。好ましくは、二酸化チタンが使用できる。
【００４８】
顔料は、樹脂組成物の総量に基づいて、０．１〜１０重量％、好ましくは０．３〜７重量％含まれていてよい。
【００４９】
さらに、本願発明の樹脂組成物は、上記の成分に加えて、種々の本技術分野において知られている従来の添加剤、例えば、抗酸化剤、光安定剤、ＵＶ安定剤、可塑剤、造核剤、等を含んでよい。
【００５０】
抗酸化剤の例は、フェノール系抗酸化剤、アミン系抗酸化剤、硫黄抗酸化剤、およびリン系抗酸化剤であってよい。抗酸化剤は、本願発明の樹脂組成物に、高温抵抗性および熱的安定性を与える。
【００５１】
フェノール系抗酸化剤としては、ヒンダードフェノール化合物が好ましく用いられる。具体例は、テトラキス［メチレン−３−（３，５−ジ−ｔｅｒｔ−ブチル−４−ヒドロキシフェニル）プロピオネート］メタン、チオジエチレンビス［３−（３，５−ジ−ｔｅｒｔ−ブチル−４−ヒドロキシフェニル）プロピオネート］、Ｎ，Ｎ’−ヘキサン−１，６−ジイルビス［３−（３，５−ジ−ｔｅｒｔ−ブチル−４−ヒドロキシフェニルプロピオンアミド］、等である。
【００５２】
リン系抗酸化剤の例は、トリス（２，４−ジ−ｔｅｒｔ−ブチルフェニル）フォスフェート、Ｏ，Ｏ’−ジオクタデシルペンタエリスリトールビス（ホスファイト）、ビス（２．４−ジ−ｔｅｒｔ−ブチルフェニル）ペンタエリスリトールジホスファイト、３，９−ビス（２，４−ジ−ｔｅｒｔ−ブチルフェノキシ）−２，４，８，１０−テトラオキシ−３，９−ジホスファスピロ（ｄｉｐｈｏｓｐａｓｐｉｒｏ）［５．５］ウンデカン等である。
【００５３】
さらに、本願発明の樹脂組成物は、成形性を向上させるための種々の潤滑剤を含んでよい。特に、炭化水素潤滑剤が、樹脂と金型との間の摩擦を防止し、型からの分離性を与える等のために用いられ得る。
【００５４】
本願発明の樹脂組成物は、ＡＳＴＭ  Ｄ  ６３８に従って測定したときに、５０〜１５０ＭＰａ、好ましくは７０〜１５０ＭＰａの抗張力を有し得、特定のパターンにエッチングされたアルミニウム板状へのインサート射出により得られた金属接着試験用の試験片に対して、ＡＳＴＭ  Ｄ  ３１６３の試験方法により測定したときに、金属への接着強度は２５ＭＰａ以上、好ましくは３０ＭＰａ以上、さらに好ましくは３０〜７０ＭＰａである。
【００５５】
このように、本願発明の樹脂組成物は、上述のように、ポリアリーレンスルフィドおよびシラン変性エポキシ樹脂を含むため、ＰＰＳ特有の優れた機械的および熱的特性を損なうことなく、少量のガス放出により、金属への優れた接着特性を有することができる。
【００５６】
さらに、本願発明は、本願の樹脂組成物から製造される成形品を提供する。
【００５７】
本願発明の樹脂組成物は、本技術分野において知られている方法、例えば二軸押出しによる優れた耐衝撃性を有する成形品の製造において用いることができ、種々の用途において用いることができる。
【００５８】
成形品は、本願発明に従い、フィルム、シート、または繊維を含む種々の形態であることができる。成形品は、射出成形品、押出し成形品、またはブロー成形品であってよい。射出成形の場合、型の温度は、結晶化の観点から、約１３０℃以上であってよい。
【００５９】
成形品が、フィルムまたはシートの形態である場合、多種のフィルムまたはシート、たとえば非配向、一軸配向、または二軸配向フィルムまたはシート、として製造されてよい。成形品は、非配向繊維、延伸繊維、または超延伸繊維等であってよく、また、布、不織布（スパンボンド、メルトブロー、またはステープル）、ロープ、またはネットとして用いられてもよい。
【００６０】
上記成形品は、化学薬品と接触する領域の被覆、または耐薬品性を有する工業繊維としてはもちろん、電気／電子部品、建築材料、自動車部品、機械部品、または基本的物資として、用いることができる。
【発明の態様】
【００６１】
以降、本願発明を例により詳細に説明する。以下の例は、本願発明を、その範囲を限定することなく、さらに説明することを意図したものである。
【００６２】
調製例１：ＰＰＳの調製
４０ｋｇのｐ−ジヨードベンゼン、３．４ｋｇの硫黄、および、触媒として１５０ｇの１，３−ジヨード−４−ニトロベンゼンを、１８０℃の反応器内で溶融ブレンドした。混合された反応物質は重合反応の対象とされ、温度は１８０℃から３４０℃に上昇され、圧力は３５０ｔｏｒｒから１０ｔｏｒｒに減圧された。重合の開始から５時間の時点で、１５０ｇの硫黄および重合低剤として１００ｇのジフェニルスルフィドが反応混合物に添加され、ポリマーを得るために、重合反応がさらに３時間実施された。
【００６３】
溶融粘度（ＭＶ）、融点（Ｔｍ）、および得られたＰＰＳポリマーの繰り返し単位の重量比が、以下の方法に従って測定された。結果として、このＰＰＳポリマーは、２，０００ポアズのＭＶ、２８０℃のＴｍ、１６，４００の数平均分子量、および１：０．００３のアリーレンスルフィド単位のアリーレンジスルフィド単位に対する重量比を有していた。
【００６４】
溶融粘度
溶融粘度は、Ｔｍ＋２０℃で回転円盤式粘度計により測定された。周波数掃引法において、角周波数は０．６〜５００ｒａｄ／ｓで測定され、１．０ｒａｄ／ｓでの粘度が溶融粘度として定義された。
【００６５】
融点
示差走査熱量計を用いて、温度が３０から３２０℃に１０℃／分の速度で上昇し、３０℃に冷却され、およびその後３０℃から３２０℃に１０℃／分の速度で上昇する間、融点が測定された。
【００６６】
繰り返し単位の重量解析
製造されたＰＰＳポリマー２ｍｇは、自動迅速加熱炉において１，０００℃で燃焼させられた。硫黄ガスが吸収液（例えば、過酸化水素）に捕捉され、イオン化された。硫黄イオンは、イオンクロマトグラフィーカラムにおいて分離され、その量が、硫黄に対する標準材料（Ｋ２ＳＯ４）により測定された。測定された硫黄量と理論的硫黄量との差異は、アリーレンジスルフィドの量として計算された。
【００６７】
例１：ＰＰＳ樹脂組成物の調製
調製例１において得られたＰＰＳ樹脂６７重量％、ウレタン／エポキシシランで処理されたガラス繊維（ＯＣＶ−９１０、Ｏｗｅｎｓ  Ｃｏｒｎｉｎｇ）１５重量％、エラストマー（Ｌｏｔａｄｅｒ  ＡＸ−８９００、Ａｒｋｅｍａ）８重量％、シラン変性エポキシ樹脂（ＫＳＲ−９００、Ｋｕｋｄｏ  Ｃｈｅｍｉｃａｌ  Ｃｏ．，Ｌｔｄ．）５重量％、および白色顔料ＴｉＯ２（２２３３  ｇｒａｄｅ，Ｋｒｏｎｏｓｓ）５重量％が、組成物製造のために二軸スクリューエクストルーダーに供給された。
【００６８】
前記エクストルーダーは、４０ｍｍの直径および４４のＬ／Ｄを有する（ＳＭ  Ｐｌａｔｅｋ）。押出し条件は、スクリュー速度２５０ｒｐｍ、供給速度６０ｋｇ／ｈｏｕｒ、バレル温度２８０〜３００℃、およびトルク６０％であった。上記の材料は、全部で３つのフィーダーを介して供給され、第１のフィーダーは、ＰＰＳ樹脂、エラストマー、およびシラン変性エポキシ樹脂を供給するために用いられ；第２のフィーダーは白色顔料を供給するために；および第３のフィーダーはガラス繊維を供給するために用いられた。
【００６９】
例２〜６
成分及びその量が以下の表２に示されたものであることを除いて、例１におけると同一の手順を、ＰＰＳ樹脂組成物の製造のために繰り返した。
【００７０】
比較例１
シラン変性エポキシ樹脂の代わりにＢＰＡ型エポキシ樹脂（ＹＤ−０１７、Ｋｕｋｄｏ  Ｃｈｅｍｉｃａｌ  Ｃｏ．，Ｌｔｄ．）が用いられたことを除いて、例１におけると同一の手順を、ＰＰＳ樹脂組成物の製造のために繰り返した。
【００７１】
比較例２
成分及びその量が以下の表２に示されたものであることを除いて、例１におけると同一の手順を、ＰＰＳ樹脂組成物の製造のために繰り返した。
【００７２】
比較例３
成分及びその量が以下の表２に示されたものであり、エポキシ樹脂が使用されないことを除いて、例１におけると同一の手順を、ＰＰＳ樹脂組成物の製造のために繰り返した。
【００７３】
比較例４
溶液重合法により得られたＰＰＳ１（０２０５Ｐ４、Ｔｉｃｏｎａ、リニアー型ＰＰＳ）が、調製例１において得られたものの代わりに使用されたことを除いて、例１におけると同一の手順を、ＰＰＳ樹脂組成物の製造のために繰り返した。
【００７４】
比較例５
成分及びその量が以下の表２に示されたものであり、溶液重合法により得られたＰＰＳ１（０２０５Ｐ４、Ｔｉｃｏｎａ、リニアー型ＰＰＳ）が、調製例１において得られたものの代わりに使用され、エポキシ樹脂が使用されないことを除いて、例１におけると同一の手順を、ＰＰＳ樹脂組成物の製造のために繰り返した。
【００７５】
比較例６
溶液重合法により得られたＰＰＳ２（Ｐ６、Ｃｈｅｖｒｏｎ  Ｐｈｉｌｉｐｓ、架橋型ＰＰＳ）が、調製例１において得られたものの代わりに使用されたことを除いて、例１におけると同一の手順を、ＰＰＳ樹脂組成物の製造のために繰り返した。
【００７６】
以下の表１は、例１〜６および比較例１〜６において使用された成分の製造元を示す。
【００７７】
【表１】
2018505294.tif 000006
【００７８】
試験例
例および比較例において製造されたＰＰＳ樹脂組成物の物理的特性は、以下に記載のように試験された。結果を表２に示す。
【００７９】
まず、例および比較例において製造されたＰＰＳ樹脂組成物は、射出成形試験片を製造するために３１０℃で射出注入された。
【００８０】
（１）ガス放出量
２ｇの射出成形試験片は、密閉された２０ｍＬの瓶中に置かれた。瓶がヘッドスペース装置中で２６０℃で３０分加熱された後、発生したガスは、自動的にガスクロマトグラフィー−マススペクトロメーターに移送された。その後、各成分は、定性的分析用のキャピラリーカラムにより分離され、試験片中の各成分の量は、標準材料としてのベンゾチアゾールにより定量的に分析された。
【００８１】
（２）抗張力
射出成形試験片の抗張力は、ＡＳＴＭ  Ｄ  ６３８法に従って測定された。
【００８２】
（３）金属への接着強度
特にエッチングされたアルミニウム試験片（長さ：７０ｍｍ、幅：１８ｍｍ、および高さ：２ｍｍ）は、２−プレート射出成形機械における固定型および移動型の間に置かれた。例および比較例において製造されたＰＰＳ樹脂組成物は、それぞれ、２−プレートの型の間で、射出速度４０ｍｍ／ｓおよび圧力７０ｂａｒｓで射出成型された。成形部品は、金属への接着強度を測定するための試験用の試験片（長さ：７０ｍｍ、幅：１８ｍｍ、および高さ：２ｍｍ）（図１を参照）を製造するために、型から離された。試験用試験片の金属への接着強度は、ＡＳＴＭ  Ｄ  ３１６３法に従って測定された。
【００８３】
【表２】
2018505294.tif 000007
【００８４】
表２に示されるように、本願発明の樹脂組成物は、溶液重合により製造されたＰＰＳ１またはＰＰＳ２を含む比較例４〜６と比較して、ガス放出量を３〜５倍減少させるという効果を奏する。さらに、本願のシラン変性エポキシ樹脂を含む樹脂組成物は、金属に対して４７〜６３ＭＰａの接着強度を有し、これは、ＢＰＡエポキシ樹脂を含む比較例１のそれと比較して、顕著に改善されている。過剰な量のシラン変性エポキシを含む比較例２の組成物は抗張力を減少させ、シラン変性エポキシを含まない比較例３のそれは抗張力を大幅に減少させたことにも留意すべきである。
【００８５】
結果的に、本願発明の樹脂組成物は、ガス放出の量を減少させることにより、優れた金属への接着性を有し得る。したがって、これは、射出インサート成形により一体的に形成される、電子部品から自動車部品に至るまでの多くの異なる分野において用いることができる。
【図１】
2018505294.tif 000009
【国際調査報告】
2018505294.tif 000010
2018505294.tif 000011
2018505294.tif 000012
2018505294.tif 000013